МЕТАЛЛОЦЕНОВЫЕ КАТАЛИЗАТОРЫ И ИХ ПРИМЕНЕНИЕ В ПРОЦЕССАХ ПОЛИМЕРИЗАЦИИ

1. Способ газофазной полимеризации олефина (олефинов) с получением полимерного продукта, включающий контактирование олефина (олефинов) в полимеризационных условиях с каталитической системой, включающей циклический связанный мостиком металлоцен, активированный активатором, активатор, включающий алюмоксан, модифицированный алюмоксан или их смесь, и носитель, где циклический связанный мостиком металлоцен представляет собой циклотетраметиленсилил(тетраметилциклопентадиенил)(циклопентадиенил)цирконийд иметил.
2. Способ по п.1, в котором носитель включает неорганический оксид металла группы 2, 3, 4, 5, 13 или 14.
3. Способ по п.1, в котором носитель включает диоксид кремния, оксид алюминия или диоксид кремния-оксид алюминия.
4. Способ по одному из пп.1-3, в котором активатор включает метилалюмоксан (МАО), модифицированный метилалюмоксан (ММАО) или их сочетание.
5. Способ по п.1, в котором активатор включает метилалюмоксан (МАО), а носитель включает диоксид кремния.
6. Способ по одному из пп.1-3 или 5, в котором каталитическую систему готовят вначале совмещением активатора с носителем, а затем добавлением к ним циклотетраметиленсилил(тетраметилциклопентадиенил)(циклопента-диенил)цирконийдиметила.
7. Способ по п.1 или 5, в котором каталитическую систему готовят вначале совмещением МАО и диоксида кремния, а затем добавлением к ним циклотетраметиленсилил(тетраметилциклопентадиенил)(циклопента-диенил)цирконийдиметила.
3
8. Способ по одному из пп.1-3 или 5, в котором полимерный продукт обладает плотностью от 0,910 до 0,945 г/см.
9. Способ по одному из пп.1-3 или 5, в котором полимерный продукт обладает молекулярно-массовым распределением (Mw/Mn) не больше примерно 4,2.
10. Способ по одному из пп.1-3 или 5, в котором полимерный продукт обладает молекулярно-массовым распределением (Mw/Mn) от примерно 3,6 до примерно 4,2.
11. Способ уменьшения мутности пленки полимера, включающий:
2
а) получение полимера полимеризацией этилена, олефинового мономера, содержащего от 3 до 8 углеродных атомов, и необязательно одного или несколько других олефиновых мономеров, содержащих от 2 до 30 углеродных атомов, в присутствии каталитической системы, включающей циклический связанный мостиком металлоцен, активированный активатором, активатор, включающий алюмоксан, модифицированный алюмоксан или их смесь, и носитель, где циклический связанный мостиком металлоцен представляет собой LA(R'SiR')LBZrQ, активированный активатором; активатор включает алюмоксан, модифицированный алюмоксан или их смесь; и носитель, где:
5
4
LA и LB независимо обозначают незамещенный или замещенный циклопентадиенильный лиганд, связанный с Zr и отвечающий формуле (CH-dRd), в которой R обозначает водородный атом, гидрокарбильный заместитель, замещенный гидрокарбильный заместитель или гетероатомныи заместитель и в которой d обозначает 0, 1, 2, 3 или 4;
LA и LB соединены между собой циклическим кремниевым мостиком, R'SiR', где R' независимо обозначают гидрокарбильные или замещенные гидрокарбильные заместители, которые соединены между собой с образованием силациклического кольца; а
каждый Q обозначает лабильный гидрокарбильный или замещенный гидрокарбильный лиганд; и
б) смешивание полимера с другим полимером, включающим олефиновые мономеры, содержащие от 2 до 30 углеродных атомов.
12. Способ по п.11, в котором циклический связанный мостиком металлоцен представляет собой
циклотетраметиленсилил(тетраметилциклопентадиенил)(циклопентадиенил)цирконийдиметил.
13. Способ по одному из пп.11 и 12, в котором количество полимера а) в смеси составляет от примерно 1 до примерно 50 мас.%.
14. Способ по одному из пп.11 и 12, в котором количество полимера а) в смеси составляет от примерно 5 до примерно 20 мас.%.
15. Способ по п.11, в котором
циклотетраметиленсилил(тетраметилциклопентадиенил)(циклопента-диенил)цирконийдиметил активируют активатором, включающим алюмоксан, модифицированный алюмоксан или их смесь, и наносят на носитель.
16. Способ по п.11 или 15, в котором носитель включает неорганический оксид металла группы 2, 3, 4, 5, 13 или 14.
17. Способ по п.11 или 15, в котором активатор включает метилалюмоксан (МАО), а носитель включает диоксид кремния.